СПОСОБ ИЗВЛЕЧЕНИЯ ЗОЛОТА И СЕРЕБРА ИЗ СОДЕРЖАЩЕГО ИХ МАТЕРИАЛА
METHOD OF ISOLATING GOLD AND SILVER FROM A GOLD AND SILVER- CONTAINING MATERIAL

FIELD: hydrometallurgy of precious metals. SUBSTANCE: invention relates to isolation of gold and silver metals from ores, including substandard raw materials, and to processing of wastes from nonferrous metallurgy and enrichment processes, dumping ground from mining industry, domestic wastes, etc. Method includes leaching raw material in presence of oxygen with cyanide solution, which is aqueous solution of urea and potash caking product, followed by filtering off lead-containing precipitate from formed gold and silver cyanide solution, which is repeatedly returned to releaching subsequent raw material portions, and then, after saturation is attained, is treated with potassium ferrate to precipitate hydroxides of gold, silver, nonferrous metals and iron. Precipitate is separated by filtration from potassium hydroxide solution, which is thereafter evaporated. Potassium hydroxide is further directed to form potassium ferrate and pure water is returned into the beginning of process. Hydroxide precipitate obtained is leached with ammonia water to dissolve silver, iron, and nonferrous metals with subsequently filtering off gold- containing precipitate, from which gold metal is isolated. Iron- containing sludge resulted from the latter operation is further utilized to prepare potassium ferrate, and silver-containing filtrate is cemented with iron powder to isolate silver metal from the solution of nonferrous metals. EFFECT: created closed, wasteless, environmentally safe process due to elimination of release of cyanides into outside medium with simultaneous system processing of raw material. 1 cl
Изобретение относитс  к гидрометаллургии благородных металлов и может быть использовано при извлечении золота и серебра из руд, в том числе некондиционного сырь , а также при переработке отходов цветной металлургии и обогащени , отвалов горно-добывающей промышленности, бытовых отходов и др. Способ включает выщелачивание сырь  в присутствии кислорода раствором цианидов, в качестве которого используют продукт спекани  карбамида и поташа, растворенный в воде, с отфильтровыванием свинецсодержащего осадка от полученного раствора цианидов золота и серебра, который многократно возвращают на повторное выщелачивание последующих порций сырь , а затем после насыщени  обрабатывают ферратом-4 кали  с осаждением гидроксидов золота, серебра, цветных металлов и железа. Осадок отдел ют от образовавшегос  раствора едкого кали фильтрацией. Последний упаривают. Выкристаллизовавшеес  едкое кали направл ют на получение феррата-4 кали , а чистую воду - в голову процесса. Полученный осадок гидроксидов выщелачивают аммиачной водой дл  растворени  серебра, железа и цветных металлов с последующим отфильтровыванием золотосодержащего осадка, из которого выдел ют золото в виде металла. Образовавшийс  при этом железосодержащий шлак отправл ют на получение феррата-4 кали . Фильтрат, содержащий серебро, цементируют железным порошком дл  выделени  металлического серебра из раствора цветных металлов. Достигаемый технический эффект - создание замкнутой, безотходной, экологически безопасной технологии за счет исключени  выхода цианидов во внешнюю среду при одновременно комплексной переработке сырь .